НЕТКАНАЯ СЕТКА ИЗ СТЕКЛОВОЛОКНА

Полезная модель относится к нетканым рулонным материалам, которые могут быть использованы в строительстве, для тепло- и электроизоляции и т.д.
Известны нетканые сетки из стекловолокна (ГОСТ Р 55225-2012; ТУ 5952-001-17848214-2013), используемые, в частности, в строительстве - в качестве армирующего материала для строительных покрытий.
Известны нетканые сетки из стекловолокна, пропитанные битумом или асфальтобетоном, используемые в качестве армирующего материала для строительных и дорожных покрытий (RU 2247179, D04H 3/00, 3/04, 2005; RU 2274690, D04H 3/04, В32В 17/02, В32В 11/00, В32В 11/02).
Наиболее близкой к предложенной полезной модели является известная нетканая сетка из стекловолокна с покрытием из смеси неорганических (цемент, сепиолит) и полимерных органических материалов (CN 104355552 А, С03С 25/16, С03С 25/42, 2015), придающим сетке стойкость по отношению к щелочным средам.
Техническая задача, на решение которой направлена полезная модель, состоит в создании эластичного материала, обладающего огнезащитными свойствами.
Для решения этой задачи предложена нетканая сетка из стекловолокна с покрытием из смеси неорганических и полимерных органических материалов, отличающаяся тем, что покрытие содержит смесь антипиренов.
Технический результат, достигаемый с помощью предложенной полезной модели, состоит в том, что использование сетки в составе кабельной изоляции позволяет избежать повреждения электрического кабеля в аварийных ситуациях - при пожаре или коротком замыкании - благодаря тому, что под воздействием температуры на сетке образуется огнезащитный слой твердой нетеплопроводной пены.
Антипирены, входящие в состав покрытия сетки, могут быть выбраны из числа известных в этом качестве неорганических и органических соединений (В.И. Кодолов. Замедлители горения полимерных материалов, М.: Химия, 1980, с. 220-257; С.М. Ломакин, Г.Е. Заиков и др. Замедлители горения для полимеров. - Вестник Казанского технологического университета, 2012, т. 15, №7, с. 71-86). Это могут быть, в частности, окисленный графит, соединения фосфора, бора, алюминия и цинка, либо другие известные антипирены и их смеси.
В качестве органических полимерных материалов могут быть использованы термопластичные полимеры, например, широко применяемые в промышленности акриловые дисперсии (http://www.ngpedia.ru/id5442p1.html) и другие подобные материалы, которые при образовании покрытия играют роль связующего.
Изготовление предложенной нетканой сетки из стекловолокна с покрытием осуществляется путем пропускания стандартной рулонированной сетки из стекловолокна через ванну с водной дисперсией антипиренов и полимерных материалов, например, в обычном двухвалковом аппарате, нижний валок которого опущен в ванну, с последующим ее пропусканием через зону обогрева теплым воздухом или СВЧ излучением, в которой происходит размягчение полимера, обеспечивающее закрепление компонентов покрытия на сетке, с одновременным удалением избыточной влаги.
Сущность полезной модели иллюстрируется прилагаемыми фиг. 1, 2, на которых представлены фотографии фрагментов сетки, являющейся конкретным примером воплощения полезной модели, а также приводимыми ниже сведениями об ее изготовлении и испытании.
2
Нетканая сетка с покрытием, включающим антипирены и полимерные органические материалы, была изготовлена путем пропускания стандартной рулонированной сетки из стекловолокна (ТУ 5952-001-17848214-2013, размер ячеек 4×4 мм, масса 160-200 г/м) через двухвалковый аппарат, ванна которого содержала водную дисперсию следующего состава (мас. %):
акриловая дисперсия Новопол 110
(ТУ 2241-001-53912669-2012)
50-60
смесь антипиренов (окисленный графит, борат цинка,
гидроксид алюминия, трихлорпропилфосфат)
30-40
пигмент
4-6
целевые добавки (диспергаторы, пеногасители,
регуляторы pH)
до 100
Полученную сетку с покрытием пропускали через зону обогрева при 60-120°С теплым воздухом или СВЧ излучением.
Готовая сетка в виде ленты шириной 1 м и длиной 15 м, свернутая в рулон, имеет следующие характеристики:
площадь закрытых ячеек
не более 30%
масса покрытия (при массе каркасной сетки 160-200 г/м<sup>2</sup>)
не менее 1500 г/м<sup>2</sup>.
Испытания образцов электрического кабеля, покрытого указанной сеткой, в соответствии с ГОСТ Р 53311-2009, показали, что сетка обеспечивает огнезащитную эффективность по обоим показателям, предусмотренным этим стандартом: коэффициент снижения допустимого длительного тока нагрузки не ниже 0,98, длина поврежденной пламенем или обугленной части кабельной прокладки, измеренная в соответствии с п. 6 ГОСТ Р МЭК 60332-3-22, не превышает 1,5 м.